(57)【要約】      （修正有）【課題】芯部と鞘部が剥離してしまうことを防止し、人毛に似た良好な触感を有し、かつカール保持性に優れた人工毛髪繊維を提供する。【解決手段】本発明によれば、芯部と前記芯部を覆う鞘部とからなる芯鞘構造を有する人工毛髪繊維であって、前記芯部がポリエステルを含む芯部樹脂組成物からなり、前記鞘部がポリアミドを含む鞘部樹脂組成物からなり、前記芯部及び前記鞘部の芯／鞘質量比が、４０／６０〜９０／１０であり、前記芯部樹脂組成物のポリエステルの溶融粘度ａと前記鞘部樹脂組成物のポリアミドの溶融粘度ｂの粘度比ａ／ｂが０．５〜２．５であることを特徴とする人工毛髪繊維が提供される。【選択図】なし【特許請求の範囲】
【請求項１】
芯部と前記芯部を覆う鞘部とからなる芯鞘構造を有する人工毛髪繊維であって、前記芯部がポリエステルを含む芯部樹脂組成物からなり、前記鞘部がポリアミドを含む鞘部樹脂組成物からなり、前記芯部及び前記鞘部の芯／鞘質量比が、４０／６０〜９０／１０であり、
前記芯部樹脂組成物のポリエステルの溶融粘度ａと前記鞘部樹脂組成物のポリアミドの溶融粘度ｂの粘度比ａ／ｂが０．５〜２．５であり、
前記溶融粘度ａ及び前記溶融粘度ｂの測定温度は、２８５℃であり、
臭素系難燃剤が前記芯部樹脂組成物のポリエステルと前記鞘部樹脂組成物のポリアミドの界面で分散し、
以下の構成（１）又は（２）を有することを特徴とする人工毛髪繊維。
（１）前記芯部樹脂組成物のポリエステルがポリエチレンテレフタレートおよびポリブチレンテレフタレートからなり、前記ポリエチレンテレフタレートおよびポリブチレンテレフタレートの質量比が、４０／６０〜９０／１０である。
（２）前記芯部樹脂組成物のポリエステルがポリエチレンテレフタレートおよびポリトリメチレンテレフタレートからなり、前記ポリエチレンテレフタレートおよびポリトリメチレンテレフタレートの質量比が、４０／６０〜９０／１０である。
【請求項２】
前記臭素系難燃剤は、臭素化ベンジルアクリレート、臭素化フェノール、ポリジブロモフェニレンオキシド、臭素化ポリスチレン、エチレンビステトラブロモフタルイミド、ビス（ペンタブロモフェニル）エタン、臭素化エポキシ、臭素化フェノキシ、臭素化ポリカーボネートおよび臭素含有トリアジン化合物よりなる群から選ばれる少なくとも一種であることを特徴とする請求項１に記載の人工毛髪繊維。
【請求項３】
前記芯部樹脂組成物は、ポリエステル１００質量部に対し、前記臭素系難燃剤の添加量が３〜３０質量部である請求項１または２に記載の人工毛髪繊維。
【請求項４】
前記鞘部樹脂組成物は、ポリアミド１００質量部に対し、前記臭素系難燃剤の添加量が３〜３０質量部である請求項１〜３のいずれか一項に記載の人工毛髪繊維。
【請求項５】
前記芯部樹脂組成物は、ポリエステル１００質量部に対し、相溶化剤０．５〜３質量部を含有する請求項１〜４のいずれか一項に記載の人工毛髪繊維。
【請求項６】
前記鞘部樹脂組成物は、ポリアミド１００質量部に対し、相溶化剤０．５〜３質量部を含有することを特徴とする請求項１〜５のいずれか一項に記載の人工毛髪繊維。
【請求項７】
前記鞘部樹脂組成物のポリアミドがナイロン６，６およびナイロン６からなり、前記ナイロン６，６およびナイロン６の質量比が、７０／３０〜９５／５であることを特徴とする請求項１〜６のいずれか一項に記載の人工毛髪繊維。
【発明の詳細な説明】
【技術分野】
【０００１】
本発明は、頭部に装脱着可能なかつら、ヘアウィッグ、つけ毛等の人工毛髪に用いられる繊維（以下、単に「人工毛髪繊維」という。）に関するものである。
【背景技術】
【０００２】
特許文献１には、人工毛髪繊維を構成する素材として、塩化ビニルが提案されている。これは、人工毛髪繊維における塩化ビニルの加工性、低コスト性等が優れているためである。
【０００３】
しかし、塩化ビニルを素材とした人工毛髪繊維は、塩化ビニルのガラス転移温度が８０℃近傍であることから、ヘアアイロンなどに対する耐熱性が悪く、１００℃以上の温度設定が常用であるヘアアイロン等を用いてカ−ルを行なった場合、繊維の融着、ちぢれなどが生じ、その結果、繊維のいたみ、切れが発生する場合があった。
【０００４】
特許文献２にはポリエステルを素材とした人工毛髪繊維が記載されており、ヘアアイロンに対する耐熱性を改善されている。しかし、ポリエステルを素材とした人工毛髪繊維は、触感が塩ビ繊維に比べて硬いという問題があった。また、特許文献３には、ポリアミドを素材として触感を改良した人工毛髪繊維が記載されているが、ポリアミドの吸湿性により、弾性率が低下することに起因し、カールを施した初期の状態から時間が経過するに従って、カール保持性が悪くなるという問題があった。
【０００５】
特許文献４には芯部にポリエステル、鞘部にポリアミドで構成された芯鞘構造の人工毛髪繊維が記載されており、これまで課題であった人工毛髪繊維のカール保持性と人毛に近い触感を両立という課題がある程度解決されている。
【先行技術文献】
【特許文献】
【０００６】
【特許文献１】特開２００４−１５６１４９号公報
【特許文献２】特開２００６−１４４２１１号公報
【特許文献３】特開２０１１−２４６８４３号公報
【特許文献４】特開平３−１８５１０３号公報
【発明の概要】
【発明が解決しようとする課題】
【０００７】
しかしながら、特許文献４の技術では、芯部と鞘部が剥離しやすい場合があるという問題があった。
【０００８】
本発明は、このような事情に鑑みてなされたものであり、芯部と鞘部の剥離の問題を改善し、人毛に似た良好な触感を有し、かつカール保持性に優れた人工毛髪繊維を提供するものである。
【課題を解決するための手段】
【０００９】
本発明者らは、芯部と鞘部の剥離の原因について検討を行ったところ、芯部のポリエステルと鞘部のポリアミドの溶融粘度差が大きい場合、延伸時の応力のかかり方の違いから配向度に差が生じ、その結果、芯部と鞘部の収縮の大きさに差が起こり、ギアオーブンやヘアアイロン等でカールをかける際に熱をかけると、芯と鞘が剥離してしまう場合があることに気がついた。そして、この知見に基づき、人工毛髪用繊維を以下の構成にすることによって、上記課題が解決されることを見出し、本発明の完成に到った。
【００１０】
すなわち、本発明は、上記の課題を解決するために、以下の手段を採用する。
（１）芯部と前記芯部を覆う鞘部とからなる芯鞘構造を有する人工毛髪繊維であって、前記芯部がポリエステルを含む芯部樹脂組成物からなり、前記鞘部がポリアミドを含む鞘部樹脂組成物からなり、前記芯部及び前記鞘部の芯／鞘質量比が、４０／６０〜９０／１０であり、前記芯部樹脂組成物のポリエステルの溶融粘度ａと前記鞘部樹脂組成物のポリアミドの溶融粘度ｂの粘度比ａ／ｂが０．５〜２．５であることを特徴とする人工毛髪繊維。
（２）前記芯部樹脂組成物は、臭素化ベンジルアクリレート、臭素化フェノール、ポリジブロモフェニレンオキシド、臭素化ポリスチレン、エチレンビステトラブロモフタルイミド、ビス（ペンタブロモフェニル）エタン、臭素化エポキシ、臭素化フェノキシ、臭素化ポリカーボネートおよび臭素含有トリアジン化合物よりなる群から選ばれる少なくとも一種の臭素系難燃剤を含有する（１）に記載の人工毛髪繊維。
（３）前記鞘部樹脂組成物は、臭素化ベンジルアクリレート、臭素化フェノール、ポリジブロモフェニレンオキシド、臭素化ポリスチレン、エチレンビステトラブロモフタルイミド、ビス（ペンタブロモフェニル）エタン、臭素化エポキシ、臭素化フェノキシ、臭素化ポリカーボネートおよび臭素含有トリアジン化合物よりなる群から選ばれる少なくとも一種の臭素系難燃剤を含有する（１）または（２）に記載の人工毛髪繊維。
（４）前記芯部樹脂組成物は、ポリエステル１００質量部に対し、前記臭素系難燃剤の添加量が３〜３０質量部である（２）または（３）に記載の人工毛髪繊維。
（５）前記鞘部樹脂組成物は、ポリアミド１００質量部に対し、前記臭素系難燃剤の添加量が３〜３０質量部である（３）または（４）に記載の人工毛髪繊維。
（６）前記芯部樹脂組成物は、ポリエステル１００質量部に対し、相溶化剤０．５〜３質量部を含有する（１）〜（５）のいずれか一項に記載の人工毛髪繊維。
（７）前記鞘部樹脂組成物は、ポリアミド１００質量部に対し、相溶化剤０．５〜３質量部を含有することを特徴とする（１）〜（６）のいずれか一項に記載の人工毛髪繊維。
（８）前記芯部樹脂組成物のポリエステルがポリエチレンテレフタレートおよびポリブチレンテレフタレートからなり、前記ポリエチレンテレフタレートおよびポリブチレンテレフタレートの質量比が、４０／６０〜９０／１０であることを特徴とする（１）〜（７）のいずれか一項に記載の人工毛髪繊維。
（９）前記芯部樹脂組成物のポリエステルがポリエチレンテレフタレートおよびポリプロピレンテレフタレートからなり、前記ポリエチレンテレフタレーおよびポリトリメチレンテレフタレートの質量比が、４０／６０〜９０／１０であることを特徴とする（１）〜（７）のいずれか一項に記載の人工毛髪繊維。
（１０）前記鞘部樹脂組成物のポリアミドがナイロン６，６およびナイロン６からなり、前記ナイロン６，６およびナイロン６の質量比が、７０／３０〜９５／５であることを特徴とする（１）〜（９）のいずれか一項に記載の人工毛髪繊維。
【発明の効果】
【００１１】
本発明によれば、芯部と鞘部が剥離してしまうことを防止し、人毛に似た良好な触感を有し、かつカール保持性に優れた人工毛髪繊維を提供できる。
【発明を実施するための形態】
【００１２】
以下、本発明の実施形態について説明する。
１．人工毛髪繊維
本発明の人工毛髪繊維は、芯部と前記芯部を覆う鞘部とからなる芯鞘構造を有する人工毛髪繊維であって、前記芯部がポリエステルを含む芯部樹脂組成物からなり、前記鞘部がポリアミドを含む鞘部樹脂組成物からなり、前記芯部及び前記鞘部の芯／鞘質量比が、４０／６０〜９０／１０であり、前記芯部樹脂組成物のポリエステルの溶融粘度ａと前記鞘部樹脂組成物のポリアミドの溶融粘度ｂの粘度比ａ／ｂが０．５〜２．５であり、適宜、臭素系難燃剤及び相溶化剤を含有する。
【００１３】
（１）芯部と鞘部の質量比
芯部と鞘部の芯／鞘質量比は、４０／６０〜９０／１０であり、５０／５０〜８５／１５が好ましい。芯／鞘の質量比が４０／６０未満の場合は、鞘部のポリアミドが大気中の水分を吸収し、弾性率が低下することでカールを施した初期の状態から時間が経過するに従って、カール保持性が悪くなる。９０／１０を超過する場合は、鞘部のポリアミドの層が薄いため、人毛に似た良好触感が得られなくなる。
【００１４】
（２）溶融粘度
ポリエステル又はポリアミドの溶融粘度は、ポリエステルペレットまたはポリアミドペレットの吸水率を１００ｐｐｍ以下になる様に除湿乾燥し、サンプル量２０ｃｃ、設定温度２８５℃、ピストンスピード２００ｍｍ／ｍｉｎ、キャピラリー長２０ｍｍ、キャピラリー径１ｍｍの条件で測定した値である。測定機器は東洋精機製作所社製のキャピログラフ１Ｄで溶融粘度を用いた。
【００１５】
芯部のポリエステルの溶融粘度ａと鞘部のポリアミドの溶融粘度ｂの粘度比ａ／ｂは、０．５〜２．５であり、好ましくは、０．８〜２．２である。粘度比が０．５未満の場合は、紡糸時に芯の溶融粘度が低いため、紡糸時に糸切れが発生したり、芯部と鞘部が剥離しやすくなったりする問題が生じる。粘度比が２．５を超過する場合は、芯部と鞘部の問題が生じる。
【００１６】
１−１．芯部
芯部は、ポリエステルを含む芯部樹脂組成物からなる。ポリエステルの種類は特に限定されないが、ポリエチレンテレフタレート、ポリトリメチレンテレフタレートおよびポリブチレンテレフタレートから選ばれた少なくとも一種の樹脂であるのが好ましい。
【００１７】
ポリエステルには、ポリエチレンテレフタレートとポリブチレンテレフタレートを混合した樹脂を用いることができ、質量比について、４０／６０〜９０／１０が好ましく、５０／５０〜７０／３０がより好ましい。芯部のポリエチレンテレフタレートの質量比が４０／６０未満の場合は、耐熱性が低くなる傾向があり、９０／１０を超過する場合は、触感を改善する効果が得られない。
【００１８】
ポリエステルには、ポリエチレンテレフタレートとポリトリメチレンテレフタレートを混合した樹脂を用いるもことができ、質量比について、４０／６０〜９０／１０が好ましく、５０／５０〜７０／３０がより好ましい。芯部のポリエチレンテレフタレートの質量比が４０／６０未満の場合は、耐熱性が低くなる傾向があり、９０／１０を超過場合は、触感を改善する効果が得られない。
【００１９】
芯部樹脂組成物には樹脂成分としてポリエステルのみが含まれることが好ましいが、別の樹脂が含まれていてもよい。芯部樹脂組成物中でのポリエステル／全樹脂成分の質量比は、０．８以上が好ましく、０．９以上がさらに好ましく、１がさらに好ましい。
【００２０】
１−２．鞘部
鞘部がポリアミドを含む鞘部樹脂組成物からなる。ポリアミドの種類は特に限定されないが、例えば、ナイロン６、ナイロン６，６、ナイロン４，６、ナイロン１２、ナイロン６，１０、ナイロン６，１２、ポリアミド６Ｔ、ポリアミド９Ｔ、ポリアミド１０Ｔ及びそれらをベースに変性用モノマーを共重合させた変性ポリアミド６Ｔ、変性ポリアミド９Ｔ及び変性ポリアミド１０Ｔからなる群から選ばれた少なくとも１種の樹脂であるのが好ましく、特に好ましくはナイロン６，６、ナイロン６である。
【００２１】
本発明に用いられる鞘部のポリアミドについて、ナイロン６，６とナイロン６を混合した樹脂とすることで、より人毛に似た良好な触感となる。
【００２２】
鞘部のナイロン６，６およびナイロン６の質量比について、７０／３０〜９５／５が好ましく、８０／２０〜９０／１０がより好ましい。鞘部のナイロン６，６の質量比が７０／３０未満の場合は、耐熱性が低くなる傾向があり、９５／５を超過する場合は、触感を改善する効果が得られない。
【００２３】
鞘部樹脂組成物には樹脂成分としてポリアミドのみが含まれることが好ましいが、別の樹脂が含まれていてもよい。鞘部樹脂組成物中でのポリアミド／全樹脂成分の質量比は、０．８以上が好ましく、０．９以上がさらに好ましく、１がさらに好ましい。
【００２４】
１−３．難燃剤
芯部樹脂組成物及び芯部樹脂組成物の少なくとも一方（好ましくは両方）は、難燃剤を含有してもよい。芯部樹脂組成物及び芯部樹脂組成物の少なくとも一方に難燃剤を添加することで、芯部のポリエステルと鞘部のポリアミドの界面に難燃剤が分散することで耐剥離性が向上し、同時に難燃性を付与することが可能である。難燃剤としては、臭素系難燃剤やリン系難燃剤、窒素系難燃剤や水和金属化合物などがあるが、臭素系難燃剤と難燃助剤の組み合わせが最も難燃性の効果が高く好ましい。
【００２５】
臭素系難燃剤としては、例えば臭素化ポリスチレン系難燃剤、エチレンビステトラブロモフタルイミド系難燃剤、ビス（ペンタブロモフェニル）エタン系難燃剤、臭素化エポキシ系難燃剤、臭素化フェノキシ系難燃剤、臭素化ベンジルアクリレート系難燃剤、臭素化フェノール系難燃剤、ポリジブロモフェニレンオキシド系難燃剤などが挙げられる。それらの中でも、難燃性、加工性、原糸の透明性等のバランスを考慮すると、臭素化エポキシ系樹脂、または臭素化フェノキシ系樹脂が好ましい。
【００２６】
臭素系難燃剤の添加量は、芯部のポリエステルまたは鞘部のポリアミド１００質量部に対して３〜３０質量部が好ましく、５〜２５質量部がより好ましい。３質量部未満では、難燃性が得られず、３０質量部を超過する場合は、樹脂との分散不良が発生し紡糸性が悪くなる。
【００２７】
難燃性を向上させる目的で、上記臭素系難燃剤と併用し、難燃助剤を添加することも可能である。難燃助剤としては、例えば三酸化アンチモン、四酸化アンチモン、五酸化アンチモン、アンチモン酸ナトリウム、ホウ酸亜鉛、錫酸亜鉛が挙げられる。中でも、耐ドリップ性と原糸の透明性のバランスから、三酸化アンチモンが好ましい。
【００２８】
難燃助剤の添加量は、芯部のポリエステルまたは鞘部のポリアミド１００質量部に対して０．１〜１０質量部が好ましく、０．５〜５質量部がより好ましい。０．１質量部未満の場合は、難燃助剤の効果が低く、１０質量部を超過する場合、分散不良による糸切れが発生し安定した紡糸が困難となる。
【００２９】
難燃助剤は、原糸の透明性および加工性の観点より平均粒子径０．５〜１０μｍの範囲であることが好ましく、平均粒子径１〜８μｍの範囲であることがさらに好ましい。０．５μｍ未満の場合は、凝集による分散不良や起こり、１０μｍを超過する場合は、白濁する問題が発生する。
【００３０】
１−４．相溶化剤
芯部樹脂組成物及び芯部樹脂組成物の少なくとも一方（好ましくは両方）は、相溶化剤を含有してもよい。芯部樹脂組成物及び芯部樹脂組成物の少なくとも一方に相溶化剤を添加することで、芯部と鞘部の界面で耐剥離性が向上し、より高い温度でアイロンカールをすることが可能になる。
【００３１】
相溶化剤としては、例えば、無水マレイン酸変性ポリマー、エチレン・ブチルアクリレート  無水マレイン酸変性物、多価カルボジイミド、カルボジイミド変性イソシアネート、スチレン−アクリロニトリル−メタクリル酸グリシジルランダムコポリマー、エポキシ−スチレン−アクリロニトリル共重合マイクロゲル、スチレン−アクリロニトリル−無水マレイン酸共重合体、ＬＬＤＰＥ−無水マレイン酸グラフト重合物、ポリオレフィン−無水マレイン酸グラフト重合物、ポリオレフィン−メタクリル酸グリシジルグラフト重合物、変性ポリオレフィン、スチレン・マレイン酸ハーフエステル共重合体、スチレン／無水マレイン酸共重合体、スチレン・マレイン酸ハーフエステル共重合体が挙げられる。これらの中でも、芯部のポリエステルの末端カルボキシル基と鞘部のポリアミドの末端アミノ基が相溶化剤を介して反応し、芯部と鞘部の界面剥離を抑制するため、無水マレイン酸変性ポリマーが好ましい。
【００３２】
相溶化剤の添加量は、芯部のポリエステルまたは鞘部のポリアミド１００質量部に対し、０．５〜３質量部が好ましく、０．５質量部未満の場合は、耐剥離性の向上効果が小さく、３質量部を超過する場合は、芯部のポリエステルまたは鞘部のポリアミドの粘度の低下や粘度上昇が著しくなり、加工性の面から好ましくない。
【００３３】
本発明に用いられる芯部のポリエステルについて、ポリエチレンテレフタレートとポリブチレンテレフタレートまたはポリプロピレンテレフタレートを混合した樹脂とすることで、より人毛に似た良好な触感となる。
【００３４】
１−５．その他成分
芯部樹脂組成物及び芯部樹脂組成物の少なくとも一方（好ましくは両方）には、必要に応じて添加剤、例えば、耐熱剤、光安定剤、蛍光剤、酸化防止剤、静電防止剤、顔料、染料、可塑剤、潤滑剤等を含有させることができる。顔料、染料等の着色剤を含有させることにより、予め着色された繊維（いわゆる原着繊維）を得ることができる。
【００３５】
２．人工毛髪繊維の製造方法
以下に、人工毛髪繊維の製造工程の一例を説明するが、本発明はこれに限定されるものではない。
【００３６】
本発明の芯鞘構造の人工毛髪繊維の製造方法としては、芯鞘構造の人工毛髪繊維となる製造方法であれば特に限定されないが、例えば、芯部成形用及び鞘部成形用の２台の押出機で構成される溶融複合紡糸押出機を用いて得ることができる。
【００３７】
（１）溶融紡糸工程
芯部のポリエステル及び鞘部のポリアミドなどの熱可塑性樹脂に、上述した難燃剤、相溶化剤、粒子等の添加剤を所定の割合で事前にドライブレンドした後、混練機を用いて溶融混練し、芯部樹脂組成物ペレット及び鞘部樹脂組成物ペレットを得る。溶融混練するための装置としては、種々の一般的な混練機を用いることができる。溶融混練としては、例えば一軸押出機、二軸押出機、ロール、バンバリーミキサー、ニーダーなどがあげられる。これらのうちでは、二軸押出機が、混練度の調整、操作の簡便性の点から好ましい。
【００３８】
溶融混練によって得られた芯部樹脂組成物ペレット及び鞘部樹脂組成物ペレットをそれぞれ独立して乾燥する。ポリマーの乾燥には真空乾燥機、ホッパードライヤー等の公知の装置を適宜選択して使用することができる。なお、芯部樹脂組成物ペレットの場合は、ペレットの含有水分率が１００ｐｐｍ以下（１００ｍｇ／ｋｇ以下）であることが好ましい。鞘部樹脂組成物ペレットの場合は、ペレットの含有水分率が１０００ｐｐｍ以下（１０００ｍｇ／ｋｇ以下）であることが好ましい。芯部樹脂組成物ペレットおよび鞘部樹脂組成物ペレットの含水率が高い場合、紡糸時の粘度低下や加水分解による分子量の低下が懸念される。このように、ペレットの含有水分率を一定以下にしたものを用いることにより、紡糸操業性がより向上する。
【００３９】
乾燥した芯部樹脂組成物ペレットを芯部構成用の押出機に投入し、乾燥した鞘部樹脂組成物ペレットを鞘部構成用の押出機に投入する。押出機にて、それぞれの芯部樹脂組成物ペレットおよび鞘部樹脂組成物ペレットを溶融・混練して、芯部樹脂組成物が芯部に鞘部樹脂組成物が鞘部となるように紡糸ヘッドに導入し、芯鞘型複合ノズルから溶融紡出される。溶融紡出は、例えば、押出機、ギヤポンプ、口金などの溶融紡糸装置の温度を２７０〜３１０℃として溶融紡糸し、冷風筒で空冷することにより、ガラス転移点以下に冷却固化され、冷却固化後に給油付与装置を用いて紡糸油剤を付与する。また、冷風塔の温度や長さ、冷風塔の温度や吹付量、冷却時間、引取速度は、吐出量及び口金の孔数によって適宜調整することができる。別の方法の冷却方法については、紡出糸を冷却用の水を入れた水槽で冷却し、繊度のコントロールを行なってもよい。この後、繊維は捲取機によって捲き取られ、芯鞘型の未延伸糸を得ることができる。捲取速度も特に限定されるものではないが、５０〜３００ｍ／ｍｉｎの範囲が好ましい。
【００４０】
（２）延伸工程
得られた未延伸糸は、繊維の引張強度を向上させるため、延伸機で延伸処理を実施する。延伸条件も特に限定されるものではなく、延伸倍率２．５〜５．０倍、延伸速度１０〜５００ｍ／ｍｉｎ、温度を２５〜１５０℃に設定して、目的とする芯鞘構造の人工毛髪繊維を得ることができる。延伸処理方法は特に限定されないが、未延伸糸を一旦ボビンに巻き取ってから溶融紡糸工程とは別の工程にて延伸する２工程法や、ボビンに巻き取ることなく溶融紡糸工程から連続して延伸する直接紡糸延伸法のいずれの方法によってもよい。また、延伸処理は、１度で目的の延伸倍率まで延伸する１段延伸法、又は２回以上の延伸によって目的の延伸倍率まで延伸する多段延伸法で行なわれる。熱延伸処理における加熱手段としては、加熱ローラ、ヒートプレート、スチームジェット装置、温水槽などを使用することができ、これらを適宜併用することもできる。
【００４１】
（３）熱処理工程
延伸処理を施した繊維は、延伸時に残留応力が発生するため、最終的な製品として人工毛髪の品質を確保する上で、熱処理により残留応力を除去するが好ましい。この熱処理と同時に場合によっては、１〜３０％程度、延伸糸を熱処理処理することも可能である。
【００４２】
この熱処理の温度条件としては、雰囲気温度１５０〜２５０℃の雰囲気下で実施することが好ましい。熱処理に用いる雰囲気ガスは、特に限定されないが大気のほかに、不活性ガスを用いることも可能である。不活性ガスとして、窒素、アルゴン等を用いて実施しても良いが、コスト面より大気を用いることが好ましい。
【００４３】
本工程において、未延伸糸を熱延伸および熱処理させ、繊度が１０〜１００ｄｔｅｘであることが好ましい。上記の芯鞘構造の人工毛髪繊維の繊度の下限値は、より好ましくは２０ｄｔｅｘ以上であり、さらに好ましくは３５ｄｔｅｘ以上である。上記の芯鞘構造の人工毛髪繊維の繊度の上限値は、より好ましくは９０ｄｔｅｘ以下であり、さらに好ましくは８０ｄｔｅｘ以下である。
【００４４】
以上に説明した本技術に係る人工毛髪繊維の製造方法においては、必要におじて、従来公知の溶融紡糸に関わる技術、例えば、各種ノズル断面形状に関わる技術、冷却に関わる技術、延伸処理に関わる技術、熱処理に関わる技術などは、自在に組み合わせて使用することが可能である。
【００４５】
製造された人工毛髪繊維は、シリコーン等の油剤を含む処理剤を塗布し、触感等を改良することもできる。処理剤の塗布は、人工毛髪繊維を頭髪製品に加工する前、加工する途中、又は加工後のいずれの段階で行ってもよいが、頭髪製品へ加工する途中の塗布が、作業性、均一塗布性等の点でより適している。
【００４６】
３．頭髪装飾品
人工毛髪繊維は、単独で頭髪製品（頭飾製品）に用いてもよいが、人毛や他の人工毛髪を混合して用いてもよい。頭髪製品は、ウィッグ（かつら）、ヘアピース、ブレード、エクステンンョンヘアー、人形の頭髪等であり、人工毛髪繊維の用途は特に限定されない。また、頭髪製品以外にも付け髭、付け睫毛、付け眉毛等に用いることもできる。
【実施例】
【００４７】
次に、本発明による人工毛髪繊維の実施例を、比較例と対比しつつ表を用いて、詳細に説明する。本発明の実施形態を実施例に基づいてさらに具体的に説明するが、本発明はこれらに限定されるものではない。
＜実施例１＞
【００４８】
１．材料の乾燥
表１に示す芯部樹脂組成物のペレットを含有水分率が１００ｐｐｍ以下（１００ｍｇ／ｋｇ以下）になるように、ホッパードライヤー（株式会社カワタ製、チャレンジャーＩＩＩ）を使用し、温度が一定になった状態から１２０℃で１２時間、除湿乾燥を行った。また、表１に示す芯部樹脂組成物のペレットについても含有水分率が１０００ｐｐｍ以下（１０００ｍｇ／ｋｇ以下）になるように、８０℃で１２時間、同様な操作を実施した。
【００４９】
２．紡糸工程
押出機には、Φ２０ｍｍ溶融紡糸押出機（株式会社ジー・エム・エンジニアリング、フルフライトスクリュー（圧縮比２．３））を２台組み合わせて使用した。ダイスには、芯鞘型複合のノズル（孔数３６、穴径１ｍｍ）を用いた。芯部および鞘部を構成する押出機の設定条件として、芯部を構成する押出機のシリンダー温度を２９５℃に設定し、鞘部を構成する押出機のシリンダーの温度を３１５℃に設定した。また、ノズル温度３００℃になるように調整し、定常状態になってから吐出量３０ｇ／ｍｉｎ、芯鞘構成比が５０／５０の比になるように、２台の押出機のスクリュー回転数、ギヤポンプの回転数を決定した。ストランドは、ダイスから鉛直方向に溶融紡出させ、ノズル直下２ｍの位置に設置した引取機に未延伸糸を一定速度で巻き取った。この際、未延伸糸の繊度が約２１０ｄになるように冷風塔の温度と風量および引取機の引取速度とを調節した。
【００５０】
３．延伸工程
延伸は、熱水延伸１段延伸法で行ない、温水バスの温度９０℃の条件下で３．５倍に延伸した。
４．熱処理工程
芯鞘構造の延伸糸を、熱風アニール層を使用し、１９０℃で５分間熱処理を行い、繊度６０ｄの人工毛髪繊維を得た。
＜実施例２〜１９、比較例１〜４＞  
実施例２〜１９、比較例１〜４も同様にして、表１〜３の処方で作成した。
【００５１】
加工性および得られた人工毛髪繊維について、後述する評価方法及び基準に従って、対剥離性、触感およびカール性の評価を行った。
【００５２】
【表１】
2022000552.tif 000002
【００５３】
【表２】
2022000552.tif 000003
【００５４】
【表３】
2022000552.tif 000004
【００５５】
表１〜表３の素材は、以下のものを採用した。
＜ポリエステル＞
ＰＥＴ１：ポリエチレンテレフタレート（自社製、溶融粘度６５Ｐａ・ｓ）
ＰＥＴ２：ポリエチレンテレフタレート（三井化学社製、Ｊ１２５Ｓ、溶融粘度１４５Ｐａ・ｓ）
ＰＥＴ３：ポリエチレンテレフタレート（自社製、溶融粘度２０４Ｐａ・ｓ）
ＰＥＴ４：ポリエチレンテレフタレート（三井化学社製、Ｊ０５５、溶融粘度４５０Ｐａ・ｓ）
ＰＥＴ５：ポリブチレンテレフタレート（デュポン社製、Ｓ６００Ｆ２０、溶融粘度１１８Ｐａ・ｓ）
ＰＥＴ６：ポリトリメチレンテレフタレート（デュポン社製、ソロナＥＰ３３０１ＮＣ０１０、溶融粘度１３２Ｐａ・ｓ）
＜ポリアミド＞
ＰＡ１：ポリアミド６６（東レ株式会社製、アミランＣＭ３００１−Ｎ、溶融粘度、６６Ｐａ・ｓ）
ＰＡ２：ポリアミド６６（デュポン社製、Ｚｙｔｅｌ  １０１、１４０Ｐａ・ｓ）
ＰＡ３：ポリアミド６６（デュポン社製、Ｚｙｔｅｌ  ４２Ａ、２４９Ｐａ・ｓ）
ＰＡ４：ポリアミド６  （自社試作製造、５６Ｐａ・ｓ）
＜難燃剤＞
難燃剤１：臭素化ベンジルアクリレート系難燃剤（ＩＣＬ  ＪＡＰＡＮ製、ＦＲ−１０２５）
難燃剤２：臭素化エポキシ系難燃剤（阪本薬品工業製、ＳＲ−Ｔ２００００）
＜相溶化剤＞
無水マレイン酸変性ポリマー（デュポン製、フサボンド、Ａ５６０）
【００５６】
各評価項目についての評価方法とその基準は、以下の通りである。
【００５７】
＜耐剥離性＞
耐剥離性は、人工毛髪繊維を長さ２００ｍｍ、質量１．０ｇに束ねた繊維束サンプルを使用し、ヘアアイロンで繊維束サンプルの先端を１０秒間加熱した時に、芯部のポリエステルと鞘部のポリアミドの熱収縮の差による芯部のポリエステルの突出を目視により確認することで、評価した。この熱剥離が生じるヘアアイロンの温度により判定し、次のとおり評価した。
◎：ヘアアイロン２２０℃の条件で熱剥離が生じない。
○：ヘアアイロン２００℃の条件で熱剥離が生じないが、２２０℃で熱剥離が生じた。
×：ヘアアイロン２００℃の条件で熱剥離が生じた。
【００５８】
＜触感＞
触感は、人工毛髪繊維を長さ２５０ｍｍ、質量２０ｇに束ねた繊維束サンプルを使用した。人工毛髪繊維処理技術者（実務経験５年以上）１０人の手触りによる判定で、次の評価基準で評価した。
◎：技術者９人以上が、触感が良いと評価したもの
○：技術者の７人又は８人が、触感が良いと評価したもの
×：技術者の６人以下が、触感が良いと評価したもの
【００５９】
＜カール性＞
カール性は、人工毛髪繊維を長さ５００ｍｍ、質量２．０ｇに束ねた繊維束サンプルを使用した。２０ｍｍφのアルミ製筒に巻き付け乍ら両端を固定し、１００℃のスチームオーブンに投入して３０分間加熱した。次いで、アルミ筒（繊維を巻き付けたままで）を温度２３℃、相対湿度５０％の恒温室に２４時間放置した。その後、ステンレス筒から繊維束を取り外し、一方の端を固定して吊り下げた。その根元から先端までの長さを、カール前の全長（５０ｃｍ）で割った値で評価した。値が小さいほどカールがかかっており、次の評価基準で評価した。
◎：値が０．７５未満
○：値が０．７５以上０．８５未満
×：値が０．８５以上
【００６０】
＜比較例１＞
比較例１では、芯／鞘質量比が小さすぎるため、カール保持性が悪かった。
【００６１】
＜比較例２＞
比較例２では、芯／鞘質量比が大きすぎるため、触感が悪かった。
＜比較例３、４＞
比較例３では、粘度比ａ／ｂが大きすぎるため、耐剥離性が悪かった。また、比較例４では、粘度比ａ／ｂが小さすぎるため、耐剥離性が悪かった。
【００６２】
実施例は、芯／鞘質量比が４０／６０〜９０／１０であり、粘度比ａ／ｂが０．５〜２．５であるため、人毛に似た良好な触感を有し、かつカール保持性に優れた人工毛髪繊維が得られる事がわかった。また、臭素系難燃剤を併用することで、臭素系難燃剤が芯部のポリエステルと鞘部のポリアミドの界面で分散することで耐剥離性が向上し、難燃性を付与できることがわかった。さらに、芯部のポリエステルと鞘部のポリアミドに相溶化剤を添加することで、耐剥離性が向上し、より高い温度でアイロンカールできることがわかった。また、芯部のポリエステルについて、ポリエチレンテレフタレートとポリブチレンテレフタレートまたはポリトリメチレンテレフタレートを混合した樹脂とすることで、触感を人毛に一層近づけられることがわかった。
【産業上の利用可能性】
【００６３】
本発明の芯鞘構造有する人工毛髪繊維を利用することで、人毛に似た良好な触感を有し、かつカール保持性に優れた頭髪製品（頭飾製品）等を得ることができる。これにより、ウィッグ（かつら）、ヘアピース、ブレード、エクステンンョンヘアー、人形の頭髪等を得ることができる。